(57)【要約】【課題】  本発明は、微粒子を３次元的に規則正しく配列させた微粒子層への接着剤の侵入を防ぎ、微粒子層の光学特性の劣化を防止することができる微粒子構造体の提供を目的とする。また、この微粒子構造体の形成方法、及び、微粒子層の光学特性の劣化を防止し、耐用期間の長いスクリーンの提供を目的とする。【解決手段】  本発明は、微粒子層への接着剤の侵入を防止するバリア層を備えることで、微粒子層への接着剤の侵入が防げるとともに、接着剤による光学特性の劣化を防止することができる。また、微粒子層への接着剤の侵入が防止されることで耐用期間を長くすることができる。【選択図】図５
2006138983.tif 000002
【特許請求の範囲】
【請求項１】
略平板状の基板と、
上記基板上に自己組織化により微粒子を３次元的に規則正しく配列させた微粒子層と、
上記微粒子層の層上に接着剤の侵入を防止するバリア層とを有する
ことを特徴とする微粒子構造体。
【請求項２】
上記バリア層の空隙の大きさを１５ｎｍ以下とすることを特徴とする請求項１記載の微粒子構造体。
【請求項３】
上記バリア層の厚さを１５０ｎｍ以上とすることを特徴とする請求項１記載の微粒子構造体。
【請求項４】
上記バリア層は、上記微粒子とは異なる第２の微粒子を緻密に積層させたことを特徴とする請求項１記載の微粒子構造体。
【請求項５】
上記第２の微粒子は、シリカ又はアルミナにより形成されていることを特徴とする請求項４記載の微粒子構造体。
【請求項６】
上記バリア層は、層状の物質が重なってなることを特徴とする請求項１記載の微粒子構造体。
【請求項７】
上記層状の物質は、ケイ酸塩により形成されていることを特徴とする請求項６記載の微粒子構造体。
【請求項８】
上記バリア層は、無機材料又は高分子材料により形成されていることを特徴とする請求項１記載の微粒子構造体。
【請求項９】
上記微粒子層は、フォトニック結晶であることを特徴とする請求項１記載の微粒子構造体。
【請求項１０】
上記接着剤は、分子量を１００万以上とすることを特徴とする請求項１記載の微粒子構造体。
【請求項１１】
上記接着剤は、熱又は紫外線によって効果又は可塑することを特徴とする請求項１記載の微粒子構造体。
【請求項１２】
略平板状の基板に自己組織化により微粒子を３次元的に規則正しく配列させた微粒子層を形成する工程と、
上記微粒子層の層上に接着剤の侵入を防止するバリア層を形成する工程と、
ことを特徴とする微粒子構造体の形成方法。
【請求項１３】
略平板状の基板と、
上記基板上に自己組織化により微粒子を３次元的に規則正しく配列させた微粒子層と、
上記微粒子層の層上に接着剤の侵入を防止するバリア層とを有する
ことを特徴とするスクリーン。
【発明の詳細な説明】
【技術分野】
【０００１】
本発明は、微粒子構造体及びスクリーンに関するものである。また、その微粒子構造体の形成方法に関するものである。
【背景技術】
【０００２】
微粒子を規則的に配列させ、微細形状を有する微粒子構造体は、フォトニック結晶、半導体材料、ディスプレイ用光学散乱体、磁気記録材料、バイオチップ、細胞培養基材等、多様な用途への応用が検討されている。従来から知られているリソグラフィーやレーザーによる微細加工方法では加工に関する材料、時間、工程に制限がある。また、ある種の物理的パターン構造を利用した微細形状の作製法も知られているが、構造体の形状の均一性、精密度、任意性等の課題がある。さらには、これらの物理的パターン構造を利用した技術を用いた場合、やはり上記と同様に制限がある。一方、自己組織化による微細加工を用いた微粒子構造体の形成方法では、溶媒の蒸発等を利用して従来方法よりも簡易に構造を制御できるようになってきた。現在では、ナノメートルから数百マイクロメートル程度の微粒子を用いて、任意に規則的な配列を実現することができ、上記応用への可能性が広がってきた。
【０００３】
特にフォトニック結晶は、光の波長程度の周期で屈折率が変化するように作製された人工結晶であり、その光学的特性から、今後、光集積回路、光スイッチ、低閾値レーザ、情報記録媒体等の次世代光デバイスとして有望視されている。  上記のような応用のために、フォトニック結晶層に対して、粘着剤又は接着剤（以下まとめて接着剤と表記する）の使用は有望である。
【０００４】
例えば、微粒子を自己組織化により規則的に配列させたフォトニック結晶を、作成時に用いた基板から他の基板に転写する場合、別の基板に接着剤を用いることでフォトニック結晶の転写を可能にしている。これは、フォトニック結晶の用途に適した基板が必ずしもフォトニック結晶の形成に適した基板とは限らないためである。別の基板への転写を行うことで、フォトニック結晶の形成に適した基板でフォトニック結晶を形成し、形成されたフォトニック結晶をその用途に適した基板に移し変えることができる。
【０００５】
また、フォトニック結晶を使用したスクリーンやスクリーンを用いた画像表示システムが提案されている。このとき、視野角特性を広げるための光拡散層やコントラスト比の向上のための偏光フィルタ層をフォトニック結晶層に密着させている。このように、フォトニック結晶を光デバイスとして実用化するために接着剤が必要となると考えられる。
【０００６】
しかしながら、接着剤は図１（ａ）のようにフォトニック結晶層と接着するが、図１（ｂ）のように微粒子の空隙に接着剤が侵入してしまう可能性がある。これにより、フォトニック結晶の特性が劣化してしまうという問題点を有している。図２は、黒い基板上にフォトニック結晶を作製し、サンプルの表面に接着剤を張り付け、所要の時間を経過させた様子を示す図である。図２に示されるように、接着剤を貼り付けた部分が黒くなっている。これは、フォトニック結晶層の空隙に接着剤が侵入し、フォトニック結晶が完全に透明になり、基板の黒色が見えてしまったためである。
【０００７】
そこで、フォトニック結晶と光拡散層や偏光フィルタとの間に、紫外光又は赤外光を反射する層を形成し、接着剤をフォトニック結晶の反射層に直接接着させないで形成されたスクリーンがある（例えば、特許文献１参照）。
【０００８】
また、単層の微粒子層を透明樹脂層で挟んだ構造があり、透明樹脂層と微粒子層との屈折率がことなる光学フィルムが報告されている（例えば、特許文献２参照）。
【０００９】
【特許文献１】特開２００４−１１７４８０号公報
【特許文献２】特開２００２−３１１２１４号公報
【発明の開示】
【発明が解決しようとする課題】
【００１０】
特許文献１では、紫外光又は赤外光を反射する反射層を設けることで、フォトニック結晶に染み込む接着剤の量を少なくすることができるが、フォトニック結晶への接着剤の侵入を完全に防ぐことはできない。
【００１１】
図３は、反射層を設けずに可視光を反射するフォトニック結晶層に接着剤を直接貼り付けたスクリーンのフォトニック結晶層の反射率の経時変化である。図３に示されるように、数日で反射特性が劣化してしまうことがわかる。図４は、可視光を反射するフォトニック結晶層の層上に紫外光又は赤外光を反射する反射層を設け、その反射層に接着剤を貼り付けたスクリーンのフォトニック結晶層の反射率の経時変化である。図４に示されるように、直接接着剤を貼り付けたスクリーンに比べ劣化の速度は遅いものの、数十日後には、反射率がかなり低下していることがわかる。
【００１２】
また、特許文献２では、２次元的に配列した単層の微粒子層であるため、透明樹脂層の樹脂の侵入を防止することはできず、透明樹脂層の樹脂が微粒子層にまで侵入してしまう。
【００１３】
そこで、本発明は従来の実状に鑑み、自己組織化により微粒子を３次元的に規則正しく配列させた微粒子層への接着剤の侵入を防止するために、接着剤の侵入を防止するバリア層を備え、微粒子層の光学特性の劣化を防止することができる微粒子構造体の提供を目的とする。また、この微粒子構造体の形成方法、及び、微粒子層の光学特性の劣化を防止し、耐用期間を長くしたスクリーンの提供を目的とする。
【課題を解決するための手段】
【００１４】
本発明の微粒子構造体は、略平板状の基板と、上記基板上に自己組織化により微粒子を３次元的に規則正しく配列させた微粒子層と、上記微粒子層の層上に接着剤の侵入を防止するバリア層とを有することを特徴とする。本発明の微粒子構造体によれば、微粒子層と接着層との間に接着剤の微粒子層への侵入を防止するバリア層を有することで、微粒子層の接着剤の侵入によって発生する光学特性の劣化を防ぐことができる。
【００１５】
本発明の微粒子構造体の形成方法は、略平板状の基板に自己組織化により微粒子を３次元的に規則正しく配列させた微粒子層を形成する工程と、上記微粒子層の層上に接着剤の侵入を防止するバリア層を形成する工程とを有することを特徴とする。本発明の微粒子構造体の形成方法によれば、微粒子層に進入しないバリア層を形成することで形成される微粒子層のへの接着剤の侵入を防ぐことができる。これにより、光学特性の劣化を防止する微粒子構造体を形成することができる。
【００１６】
本発明のスクリーンは、略平板状の基板と、上記基板上に自己組織化により微粒子を３次元的に規則正しく配列させた微粒子層と、上記微粒子層の層上に接着剤の侵入を防止するバリア層とを有することを特徴とする。本発明のスクリーンによれば、微粒子層と接着層との間に接着剤の微粒子層への侵入を防止するバリア層を有することで、微粒子層への接着剤の侵入が防止され、スクリーンの耐用期間を長くすることができる。
【発明の効果】
【００１７】
本発明の微粒子構造体は、微粒子層への接着剤の侵入を防ぐバリア層を有することで、微粒子層の光学特性の劣化を防止することができる。そして、微粒子層への接着剤の侵入が防止されることで、微粒子構造体の耐用期間を長くすることができる。
【００１８】
本発明の微粒子構造体の形成方法は、微粒子層への接着剤の侵入を防ぐバリア層を形成する。これにより、微粒子層への接着剤の侵入を防止することができる微粒子構造体が形成される。また、微粒子層への接着剤の侵入を防止することによって、微粒子層の光学特性の劣化を防止した微粒子構造体を形成することができる。
【００１９】
本発明のスクリーンは、微粒子層と接着層との間に接着剤の微粒子層への侵入を防止するバリア層を有することで、微粒子層への接着剤の侵入が防止され、スクリーンの耐用期間を長くすることができる。
【発明を実施するための最良の形態】
【００２０】
以下、本発明の微粒子構造体、微粒子構造体の形成方法及びスクリーンについて、図面を参照しながら詳細に説明する。なお、本発明においては、以下の記述に限定されるものではなく、本発明の要旨を逸脱しない範囲において適宜変更可能である。
【００２１】
図５は、本発明の微粒子構造体の一例を示す図である。本発明の微粒子構造体１は、略平板状の基板１０と、基板１０に微粒子１１を分散媒に分散させた微粒子溶液を塗布し、基板１０上に塗布された微粒子溶液を乾燥させることで、自己組織化により微粒子１１を３次元的に規則正しく配列させた微粒子層１３と、微粒子層１３の層上に接着剤１２の侵入を防ぐバリア層１４とを有している。接着剤１２は、バリア層１４の表面に接着している。
【００２２】
基板１０は、微粒子１１を自己組織化により３次元的に規則正しく配列させた微粒子層１３をその基板１０上に備えている。基板１０の形状は、特に限定されるものではないが、微粒子構造体１の用途により適宜変更することができる。例えば、微粒子構造体１をスクリーンとして使用する場合、所定の大きさを有するシート状の部材を使用してもよい。
【００２３】
基板１０の材質としては、微粒子１１を分散させる分散媒に膨潤しないものであれば特に限定するものではなく、適宜変更することができる。例えば、ガラス等の無機酸化物やポリエチレンテレフタレート（ＰＥＴ）等の有機材料でもよい。また、基板１０の表面は親水性であっても親油性であってもよく、使用する微粒子１１及び分散媒の性質等により適宜変更することができる。また、微粒子１１の積層を助けるために基板１０をサンドブラスト等により凹凸を設けてもよい。
【００２４】
微粒子１１は、所要の粒径を有している。この微粒子１１を分散媒に分散させた微粒子溶液を基板１０に塗布する。塗布後、乾燥させることで、微粒子溶液の溶媒が徐々に蒸発し、微粒子１１が自己組織化により３次元的に規則正しく配列し、微粒子層１３を形成する。微粒子１１の材質としては、特に限定されるものではなく、例えば、シリカやポリスチレンやアルミナ等が挙げられる。
【００２５】
微粒子１１は、分散媒に分散させた微粒子溶液として基板１０に塗布される。その分散媒としては、大気中に蒸発できるものであれば特に限定されるものではなく、使用する微粒子１１に応じて適宜変更することができる。例えば、水やアルコール等が挙げられ、これらの混合溶液でもよい。水やアルコールは比較的容易に蒸発させることができる。
【００２６】
微粒子溶液は、分散媒に微粒子１１を分散させた溶液である。この溶液を基板１０に塗布し、基板１０に塗布された微粒子溶液の分散媒を蒸発させることで、微粒子１１が基板１０上で自己組織化により３次元的に規則正しく配列し、微粒子層１３が形成される。
【００２７】
微粒子溶液の基板１０への塗布の方法としては、特に限定するものではないが、例えば、微粒子溶液中に基板１０を浸漬させ、微粒子溶液中の基板１０を引き上げ、基板１０上に微粒子溶液を塗布してもよい。また、カーテンコーティング、スクリーンコーティング、ナイフコーティング等の既存のコーティング法を利用して基板１０に微粒子溶液を塗布することもできる。
【００２８】
微粒子層１３は、基板１０上に微粒子溶液を塗布し、基板１０上の微粒子溶液を乾燥させることで、微粒子１１が自己組織化により３次元に規則正しく配列することで形成される。微粒子溶液の乾燥時は、微粒子溶液中の分散媒が徐々に蒸発し、微粒子１１が基板１０に堆積するように集合することで、最も微粒子１１が密に詰まった最密充填構造をとる。このような形状をとることで、この微粒子層１３を所定の波長の光を反射することができるフォトニック結晶とすることもできる。この微粒子層１３は、微粒子層１３中の微粒子１１を固定化するためにポリビニルアルコール（ＰＶＡ）を塗布することで固定化されていてもよい。
【００２９】
接着剤１２は、形成される微粒子構造体１のバリア層１４を介して厚さ方向上方に設けられる。この接着剤は、微粒子構造体１に光拡散層や偏光フィルタ層等の層状シート状部材を貼り付けるためや、微粒子構造体１の微粒子層１３を別の基板に転写する等のように、別の板状部材を貼り付けるために設けられる。このように、接着剤１２により別の機能を有する部材を貼り付けることができる。
【００３０】
この接着剤１２は、バリア層１４から剥がすことができないものでもよいが、一時的にバリア層１４と接着し、バリア層１４から剥がすことができるものでもよい。例えば、接着剤１２としては、エポキシ系樹脂、フェノール系樹脂、アクリル系樹脂等をはじめとする高分子が挙げられる。また、この接着剤１２としては、紫外線、赤外線といった光や熱によって硬化又は可塑化するものを使用することができる。接着剤１２は、微粒子構造体１を形成する微粒子層１３を別の基板に転写するための板材や、光拡散層や偏光フィルタ等の層状シート状部材などを貼り付けることができ、微粒子構造体１に新たな機能を付与することができる。
【００３１】
接着剤１２の微粒子層１３への侵入は、バリア層１４によって防ぐことができる。接着剤１２の微粒子層１３への侵入を防ぐためには、粘度を高くする或いは完全に固体化することで挙げられる。このような接着剤１２は、分子量が大きく、架橋剤量が多く、熟成期間が長いほどよい。架橋剤とは、接着剤に添加して接着剤に網目構造を形成するためのもので、これにより接着剤を硬化することができる。熟成期間とは、この架橋剤を添加してからの時間を示す。その中で、接着剤の分子量を大きくすると、バリア層１４の空隙に入り込み難くなり、微粒子層１３への侵入を防止することができる。この接着剤１２の分子量としては、バリア層１４の空隙のサイズにもよるが、約１００万以上の分子量を有するものであれば、接着剤１２の微粒子層１３への侵入を防止することができる。また、バリア層１４と親和性の低い材質からなる接着剤１２を使用しても同様の効果を得ることができる。例えば、バリア層１４が親水性の場合、疎水性の接着剤１２を使用することで、接着剤１２の微粒子層１３への侵入を防止することができる。
【００３２】
バリア層１４は、微粒子層１３の厚さ方向上方に設置され、その厚さ方向上方に接着剤１２を有しており。このバリア層１４は、微粒子層１３と接着剤１２との間に設置されることで侵入を防ぐことができる。バリア層１４は、バリア層１４の空隙を小さくする、バリア層１４の厚さを厚くする、バリア層１４のぬれ性等の化学的特性を接着剤の化学的特性と異なるものとすることで接着剤１２の微粒子層１３への侵入を防ぐことができる。このとき、微粒子層１３の特性に影響を及ぼさないことが必要であり、バリア層１４を形成する物質の大きさが微粒子層１３の空隙よりも大きいことが必要である。
【００３３】
また、接着剤１２の微粒子層１３への侵入は、バリア層１４を厚くすることでも防止することができる。バリア層１４を厚くすることで、接着剤１２がバリア層１４に染み込んでも、微粒子層１３に届くまでに完全に固体となり、微粒子層１３への侵入を防ぐことができる。そのバリア層１４の厚さとしては、約１５０ｎｍ以上であることが好ましい。バリア層１４がこれより薄くなると、微粒子層１３への侵入を防ぐことが難しくなる。
【００３４】
このバリア層１４は、微粒子層１３を形成する微粒子１１とは異なる粒径の第２の微粒子を使用し、微粒子層１３と同様に規則的に緻密に積層させた層であってもよい。第２の微粒子を使用してバリア層１４を形成する場合、上記微粒子層１３の形成方法と同様の方法で行うことができる。例えば、第２の微粒子を分散媒に分散させた第２の微粒子溶液に微粒層１３を形成した基板１０を浸漬させ、浸漬後、基板１０を第２の微粒子溶液から引き上げることで、第２の微粒子溶液を基板１０に塗布することができる。基板１０に塗布された第２の微粒子溶液を乾燥させることで、第２の微粒子を微粒子層１３の層状に規則的に緻密に積層させることができる。この塗布方法は、このような引き上げ法だけに限らず、スプレー塗布やカーテンコーティング、スクリーンコーティング、ナイフコーティング等の既存のコーティング法を利用してもよい。この塗布は、複数回行ってもよく、これによりバリア層１４を厚くすることができる。
【００３５】
第２の微粒子は、緻密に積層されることでバリア層１４を形成する。このバリア層１４には、空隙が存在し、この隙間から接着剤１２が入り込む。接着剤１２を微粒子層１３に侵入することを防ぐには、できる限りこの空隙が小さい方が好ましい。この空隙の大きさとしては、接着剤１２の大きさにもよるが、約１５ｎｍ以下が好ましい。これより大きくなると、空隙が大きすぎるため、接着剤１２が入り込み易くなり、微粒子層１３への侵入を防ぐことが難しくなる。例えば、第２の微粒子の粒径を９０ｎｍとし、この第２の微粒子を緻密に積層させると、形成される微粒子層の空隙は約１５ｎｍ程度となる。これにより、接着剤１２がバリア層１４に染み込み難くなる。
【００３６】
また、このバリア層１４は、層状の物質が重なって形成されるものでもよい。例えば、光学的に透明な層状のケイ酸塩を使用して形成された層であってもよい。この層状のケイ酸塩をバリア層１４として使用した場合、バリア層１４の空隙は数ナノメートルとなり、接着剤１２がバリア層１４に染み込み難くなり、接着剤１２の微粒子層１３への侵入を防止することができる。
【００３７】
この層状の物質を使用する場合、バリア層１４は、例えば、層状の物質を分散媒に分散させ、この分散溶液を噴霧する等の方法で微粒子層１３の層状に塗布する方法が挙げられる。また、その他の塗布方法で塗布することもできる。
【００３８】
さらに、このバリア層１４は、接着剤１２のぬれ性と異なる材質からなるものを使用することで、接着剤１２を染み込み難くすることができる。（例えば、接着剤１２が疎水性である場合、バリア層１４を親水性とすることで、バリア層１４に接着剤１２がしみこみにくくなり、接着剤１２の微粒子層１３への侵入を防ぐことができる。
【００３９】
また、バリア層１４として、シリカ、アルミナ等の無機材料や、ポリビニルアルコール、ポリ塩化ビニリデン、ポリプロピレン、ゼラチンなどの高分子材料等を用いることで、空隙のない連続膜を使用して形成された層であってもよい。特に上記のシリカやアルミナは酸化され難く、耐候性に優れた安定なバリア層１４を形成することができる。この場合のバリア層１４の形成方法としては、無機材料の場合、真空蒸着法、イオンプレーティング法、スパッタリング法、熱やプラズマやレーザーなどを利用した化学蒸着法などの蒸着法により、微粒子層１３の層状にバリア層１４を形成してもよい。また、高分子材料を使用する場合、高分子材料を溶液状にし、塗布する方法等が挙げられる。
【００４０】
本発明の微粒子構造体１は、上述のようなバリア層１４を備えることで、接着剤１２がバリア層１４に染み込み難くなる。したがって、微粒子層１３への接着剤１２の侵入を防ぐことができる。また、使用する接着剤１２をバリア層１４に染み込み難いものとすることで、微粒子層１３に接着剤１２が侵入することを防ぐこともでき、また、これらを組み合わせることで、さらに微粒子層１３への侵入を防止することができる。バリア層１４により接着剤１２の微粒子層１３への侵入を防ぐことができることで微粒子層１３の光学特性の劣化を防ぐことができる。例えば、微粒子層１３がフォトニック結晶である場合、反射率や屈折率などの光学特性の劣化を防ぐことができる。すなわち、微粒子構造体の耐用期間を長くすることができる。
【００４１】
このように、接着剤１２の微粒子層１３への侵入を防ぐことで、微粒子層１３の光学特性を維持したまま、転写のための基板を接着させることができる。また、微粒子層１３の光学特性を維持したまま、光拡散層や偏光フィルタを貼り付けることもできる。
【００４２】
図５のような微粒子構造体１は、以下のように形成することができる。本発明の微粒子構造体１の形成方法の一例としては、略平板状の基板１０に微粒子１１を分散媒に分散させた微粒子溶液を塗布し、基板１０上の微粒子溶液を乾燥させることで自己組織化により微粒子１１を３次元的に規則正しく配列させて微粒子層１３を形成し、この微粒子層１３の層状に、接着剤１２の侵入を防止するバリア層１４を形成する工程とを有している。
【００４３】
より詳細に説明すると、まず、微粒子１１を分散媒に分散させた微粒子溶液に基板１０を浸漬し、十分に浸漬させた後、微粒子溶液から基板１０を引き上げることで、基板１０に微粒子溶液を塗布することができる。基板１０への微粒子溶液の塗布方法は、このような引き上げ法に限られるものではなく、カーテンコーティング、スクリーンコーティング、ナイフコーティング等の既存のコーティング法を利用してもよい。
【００４４】
次に、基板１０上に塗布された微粒子溶液を乾燥させる。この乾燥により、微粒子溶液の分散媒が徐々に蒸発し、基板１０上に微粒子１１が堆積するように集合する。このとき、微粒子１１は自己組織化により、３次元に規則正しく配列する。例えば、積層することでフォトニック結晶となる微粒子を用いるとこれにより、結晶性の高いフォトニック結晶を形成することができる。これにより、微粒子１１が自己組織化により３次元に規則正しく配列した微粒子層１３を基板１０上に形成することができる。
【００４５】
そして、形成された微粒子層１３の厚さ方向上方に、バリア層１４を形成する。バリア層１４の形成方法は、上述の説明のように、バリア層１４によってことなる。例えば、微粒子１１とは異なる粒径の第２の微粒子を積層させる場合は、第２の微粒子を分散媒に分散した第２の微粒子溶液を引き上げ法などの既存の方法により微粒子層１３の層状に塗布し、微粒子層１３の層状に塗布された第２の微粒子溶液を乾燥させることで、第２の微粒子緻密に積層させたバリア層１４を形成することができる。また、層状の物質を重ねてバリア層１４とする場合、層状の物質を分散媒に分散させた分散溶液を塗布し、乾燥させることでバリア層１４とすることができる。さらに、無機材料や高分子材料により空隙のない連続膜をバリア層１４とすることもできる。この場合、無機材料を使用するときは、真空蒸着法、イオンプレーティング法、スパッタリング法、熱やプラズマやレーザーなどを利用した化学蒸着法などの蒸着法により微粒子層１３の層上にバリア層１４を形成することができる。また、高分子材料を使用するときは、高分子材料を溶液状にし、塗布する方法等により微粒子層１３の層上にバリア層１４を形成することができる。
【００４６】
このバリア層１４の層上にバリア層１４に接着する接着剤１２が配される。接着剤１２は、微粒子構造体１を形成する微粒子層１３を別の基板に転写するための板材や、光拡散層や偏光フィルタ等の層状シート状部材などを貼り付けることができ、微粒子構造体１に新たな機能を付与することができる。この接着剤１２は、バリア層１４により、微粒子層１３への侵入が防止されているため、微粒子層１３の光学特性を劣化させることがない。
【００４７】
このように、本発明の微粒子構造体１の形成方法により形成される微粒子構造体１は、バリア層１４を形成することで、接着剤１２の微粒子層１３への侵入を防止することができる。バリア層１４により接着剤１２の微粒子層１３への侵入を防ぐことによって、微粒子層１３の光学特性の劣化を防ぐことができる。例えば、微粒子層１３がフォトニック結晶である場合、反射率や屈折率などの光学特性の劣化を防ぐことができる。すなわち、微粒子構造体の耐用期間を長くすることができる。
【００４８】
このように、接着剤１２の微粒子層１３への侵入を防ぐことで、微粒子層１３の光学特性を維持したまま、転写のための基板を接着させることができる。また、微粒子層１３の光学特性を維持したまま、光拡散層や偏光フィルタを貼り付けることもできる。
【００４９】
上述で説明した微粒子構造体は、光反射型スクリーンとして利用することができる。図６は、本発明のスクリーンの一例を示す図である。本発明のスクリーン５は、略平板状の基板５０と上記基板５０上に自己組織化により微粒子５１１、５１２、５１３を３次元的に規則正しく配列させた微粒子層５３１、５３２、５３３とを有し、微粒子層５３３の層上に、微粒子層５３１、５３２、５３３への接着剤５３５の侵入を防止するバリア層５３４を有している。接着剤５３５は、バリア層５３４に接着している。
【００５０】
微粒子５１１、５１２、５１３は、それぞれ異なる粒径を有している。また、微粒子１１は、３次元的に規則正しく配列させることで微粒子層５３１を形成する。この微粒子層５３１は、赤色の光５４１を反射することができる。また、微粒子５１１と粒径の異なる微粒子５１２は、３次元的に規則正しく配列させることで微粒子層５３２を形成する。この微粒子層５３２は、緑色の光５４２を反射することができる。さらに、微粒子５１１及び微粒子５１２と粒径の異なる微粒子５１３は、３次元的に規則正しく配列させることで、微粒子層５３３を形成する。微粒子層５３３は、青色の光５４３を反射することができる。そして、この基板５０は、外部光５４４を吸収することができる可視光吸収層を兼ねている。
【００５１】
微粒子層５３１は、微粒子５１１を分散媒に分散した微粒子溶液を基板５０に塗布し、基板５０に塗布された微粒子溶液を乾燥させることで形成される。そして、微粒子層５３１は、赤色の光５４１を選択的に反射することができる。また、微粒子層５３２は、微粒子５１２を分散媒に分散した微粒子溶液を微粒子層５３１が形成された基板５０に塗布し、基板５０に塗布された微粒子溶液を乾燥させることで形成される。そして、微粒子層５３２は、緑色の光５４２を選択的に反射することができる。さらに、微粒子層５３３は、微粒子５１３を分散媒に分散した微粒子溶液を微粒子層５３２が形成された基板５０に塗布し、基板５０に塗布された微粒子溶液を乾燥させることで形成される。そして、微粒子層５３３は、青色の光５４３を選択的に反射することができる。
【００５２】
この微粒子層５３３の層上に上述で説明したバリア層５３４を形成する。バリア層５３４の形成方法は、上述の説明のように、バリア層１４によってことなる。例えば、微粒子５１１、５１２、５１３とは異なる粒径の微粒子を積層させる場合は、この微粒子を分散媒に分散した微粒子溶液を引き上げ法などの既存の方法により微粒子層５３３の層上に塗布し、微粒子層５３３の層上に塗布された微粒子溶液を乾燥させることで、微粒子を緻密に積層させたバリア層５３４を形成することができる。また、層状の物質を重ねてバリア層５３４とする場合、層状の物質を分散媒に分散させた分散溶液を塗布し、乾燥させることでバリア層５３４とすることができる。さらに、無機材料や高分子材料により空隙のない連続膜をバリア層５３４とすることもできる。この場合、無機材料を使用するときは、真空蒸着法、イオンプレーティング法、スパッタリング法、熱やプラズマやレーザーなどを利用した化学蒸着法などの蒸着法により微粒子層５３３の層上にバリア層５３４を形成することができる。また、高分子材料を使用するときは、高分子材料を溶液状にし、塗布する方法等により微粒子層５３３の層上にバリア層５３４を形成することができる。このとき、このバリア層５３４は、可視光を透過することができる材質からなるため、表示される画質に影響を与えないものである。
【００５３】
このバリア層５３４の層上にバリア層５３４と接着する接着剤５３５が配される。接着剤５３５は、スクリーン５を形成する微粒子層５３１、５３２、５３３を別の基板に転写するための板材や、光拡散層や偏光フィルタ等の層状シート状部材などを貼り付けることができ、スクリーン５に新たな機能を付与することができる。この接着剤５３５は、バリア層５３４により、微粒子層５３１、５３２、５３３への侵入が防止されているため、微粒子層５３１、５３２、５３３の光学特性を劣化させることがない。
【００５４】
これにより、本発明のスクリーン５は、微粒子層５３３の層上に接着剤５３５の侵入を防ぐバリア層５３４を有することで、接着剤５３５の微粒子層５３１、５３２、５３３への侵入を防止することができる。バリア層５３４で接着剤５３５の微粒子層５３１、５３２、５３３への侵入を防ぐことによって、微粒子層５３１、５３２、５３３の光学特性の劣化を防ぐことができる。すなわち、本発明のスクリーン５は、赤色の光５４１、緑色の光５４２、青色の光５４３のみを選択的に反射することができる。したがって、外部光による画質の低下を防ぎ、高コントラストで鮮明な画像を表示することができる。また、微粒子構造体の耐用期間を長くすることができる。
【００５５】
このように、接着剤５３５の微粒子層５３３への侵入を防ぐことで、微粒子層５３１、５３２、５３３の光学特性を維持したまま、転写のための基板を接着させることができる。また、微粒子層５３１、５３２、５３３の光学特性を維持したまま、光拡散層や偏光フィルタを貼り付けることもできる。
【実施例】
【００５６】
以下、本発明に関する実施例を示す。なお、本発明においては、以下の記述に限定されるものではなく、本発明の要旨を逸脱しない範囲において適宜変更可能である。
【００５７】
［実施例１］
まず、粒径２２０ｎｍのシリカ微粒子（日本触媒製  ＫＥ−２２）を濃度が２０ｗｔ％となるように微粒子溶液を調製した。この微粒子溶液を塗布する基板としては、サンドブラスト加工によりアンチグレア効果をもたせたポリエチレンテレフタレート（ＰＥＴ）基板を使用した。このＰＥＴ基板を微粒子溶液に浸漬し、十分に浸漬させた後、１ｃｍ／ｓｅｃの速さで引き上げ、微粒子溶液をＰＥＴ基板に塗布した。ＰＥＴ基板に塗布された微粒子溶液を乾燥させて、ＰＥＴ基板上に３次元的に規則正しく配列させた微粒子層（フォトニック結晶の層）を形成させた。このフォトニック結晶の反射スペクトルを測定したところ、４６０ｎｍ前後にピークが生じた。
【００５８】
フォトニック結晶形成後、接着テープとフォトニック結晶の接着性を高めるために、フォトニック結晶にＰＶＡ（日本合成化学製  ＮＭ−１１）溶液を塗布した。ＰＶＡ溶液を塗布しないフォトニック結晶は均一に接着できずに容易に剥がれてしまうためである。このＰＶＡを濃度が０．３３ｗｔ％の水溶液になるように調製し、スプレーによる噴霧法で１０秒程度塗布した。このときスプレーは１ｍｍ以下の液滴を形成した。ＰＶＡがフォトニック結晶の空隙に染み込み、屈折率が変化し、光学特性が劣化することが懸念されるが、図７に示すように、ＰＶＡ溶液塗布の前後では反射率はほとんど変化しなかった。
【００５９】
ＰＶＡ溶液塗布後、サンプルに接着テープを貼り付けた。このとき、反射スペクトルが保護フィルムによって変化するため、図８のように、透明なポリカーボネートシート（旭硝子のレキサン）に接着テープを貼り付けてＰＶＡ溶液を塗布したフォトニック結晶に貼り付けた。
【００６０】
このように、形成されたフォトニック結晶の反射率を測定するが、その反射率は、塗布条件や測定位置により異なる。したがって、反射率の変化が十分に測定できるように２０％程度の反射率をもつサンプル中の点を選定し、その同一点での反射率を測定した。また、ピークの反射率から６００ｎｍ近傍のバックグラウンドの反射率を差し引いたものを「反射率」として統一した。また、サンプルによって接着直後の反射率が異なるので、接着後の反射率で規格化して、反射率の変化を表した。
【００６１】
例えば、図９の場合では接着直後の反射率からバックグラウンドの反射率を引くと、反射率は２０％になる。３日後は１３．９％、６日後は９％になる。ここで、接着直後を「１」として規格化すると３日後は「０．７０」６日後は「０．４５」となる。以上の、縦軸に規格化した値を、横軸に時間をとったものをグラフにした。このグラフを「経時変化グラフ」とする。また、接着直後の反射率を「１」として、「０．５」になった時間を「半減期」と定義する。ちょうど０．５になった時間が分からない場合は前後の時間から線形近似により割り出した。
【００６２】
また、加速試験法は、サンプルに５５℃の温度をかけて染み込み速度を加速させて迅速かつ効率的な評価を行う方法である。５５℃の環境下では、室温に比べて半減期はおよそ１８倍程度短くなった。例えば、日東電工製ＣＳ−９６１１では、室温で半減期が１４０時間程度であるのに対し、５５℃では７．１時間程度であった。結果を図１０に示す。その他のサンプルについても調べてみたところ、半減期は１５倍〜２０倍の範囲に収まっていた。以上のことから５５℃での加速度は１８倍とする。例えば、５５℃にて半減期が１日であったならば、室温では１８日に相当する。また、この加速度に誤差があったとしても染み込みにくさは定性的に比較できると考えられる。
【００６３】
［実施例２］  バリア層の最適化
上記実施例１と同様の方法でフォトニック結晶を作製し、接着剤として日東電工製ＣＳ−９６１１を用いた。バリア層として、厚さが数ｎｍ程度で数μｍ四方の大きさを有する薄い層状のケイ酸塩（サカタインクス製  エコステージＧＢ−３）を用いた。この層状の物質であるケイ酸塩は、図１１のように、表面にマイナス電荷を帯びており、Ｎａ＋イオンを介して膜状に折り重なった構造である。このケイ酸塩を分散させる分散媒はイソプロピルアルコールと水を３：７の割合で混ぜたものを使用した。このケイ酸塩分散液を希釈し、蒸発残分を０．３３ｗｔ％となるように調整した。これをスプレーにて１０秒間噴霧し、乾燥させた。この噴霧の工程と乾燥の工程とを３回繰り返し行った。
【００６４】
この層状ケイ酸塩は光学的には透明であり、二次元的な大きさは数マイクロメートル四方である。層状ケイ酸塩は、図１２のように、フォトニック結晶には入り込まない。よって、フォトニック結晶の光学特性には影響しない。このとき、層状ケイ酸塩の膜厚は約１５０ｎｍであった。また、バリア層を設けずに、同様に形成されたフォトニック結晶を作製した。
【００６５】
形成された２種類のフォトニック結晶を実施例１で説明した加速試験法により反射率の経時変化を測定した。その結果を図１３に示す。バリア層のないサンプルでは、図１３（ａ）に示されるように、半減期が７時間程度であったのに対し、層状ケイ酸塩をバリア層としたサンプルでは、図１３（ｂ）のように、半減期が５００時間を超えた。これは、加速度を換算すると半減期は１年程度となる。さらに、図１３（ｂ）のように、反射率が０．４程度の近傍で劣化がほとんど止まっている。これにより、接着剤の染み込みが半永久的に略防止できたと考えられる。
【００６６】
次に、上記実施例１と同様の方法でフォトニック結晶を作製し、接着剤として日東電工製ＣＳ−９６１１を用いた。バリア層として、９０ｎｍのシリカ微粒子（日本触媒製  ＫＥ−Ｗ１０）を使用して規則的に配列させた微粒子層を使用した。この微粒子層は、濃度を１６ｗｔ％となるようにシリカ微粒子を水に分散させ、フォトニック結晶を形成したサンプルにこの微粒子溶液を引き上げ法により塗布した。引き上げ速度は５ｃｍ／ｓｅｃで、塗布回数は１回行った。このシリカ微粒子の大きさは、図１４に示されるように、フォトニック結晶の空隙の大きさよりも大きいため、フォトニック結晶の光学特性に影響しない。この微粒子は、六方細密構造で配列していた。また、その微粒子層の厚さは２１０ｎｍ程度であった。また、同様の方法で、シリカ微粒子溶液を２回塗布したものを作製した。微粒子層の厚さは単純に２倍程度になると考えられる。
【００６７】
この２つのサンプルと上述のバリア層を有さないサンプルについて、実施例１で説明した加速試験法により反射率の経時変化を測定した。その結果を図１５に示す。シリカ微粒子を１回塗布したサンプルは、半減期は５５℃下で３６時間程度であった。この結果から、バリア層としては、層状ケイ酸塩の方が優れていた。また、シリカ微粒子を２回塗布したサンプルは、半減期は５５℃下で１４４時間程度であった。これにより、バリア層の接着剤をフォトニック結晶への侵入を防止する効果は、微粒子層の厚さが厚いほど高いことがわかった。また、微粒子層の厚さが２倍になった場合、半減期が４倍になった。このことから、微粒子層の厚さに対して染み込み速さが正比例していないことがわかる。これは、その他のバリア層についてもいえると考えられる。
【００６８】
以上の結果、バリア層によってフォトニック結晶への接着剤の染み込む速さを遅くすることができた。そして半減期が最大で７０倍程度まで長くすることができた。すなわち、接着剤の染み込む速さをバリア層なしと比べて１／７０に遅くすることができた。さらに、バリア層の厚さを厚くすることで接着剤の染み込む速さが遅くなることがわかった。
【００６９】
［実施例３］  接着剤の最適化
バリア層を設けずに、実施例１と同様の方法で形成されたフォトニック結晶に接着剤を貼り付け、その反射率の経時変化を測定した。接着剤は、以下の通り調製されたものを使用した。そのサンプルの一覧を表１に示す。表中熟成期間とは、架橋剤を加えてからの時間を示す。また、架橋剤量は、サンプル１に投入した量を基準量とし、その基準量より少ない量を少量と示した。
【００７０】
【表１】
2006138983.tif 000003
【００７１】
これら６つのサンプルの反射率の経時変化を測定し、その結果を図１６に示した。まず、サンプル１と２とを比較すると、サンプル２の方が長い半減期であった。このことから熟成期間が長いほど接着剤が染み込みにくいことがわかった。次に、サンプル１とサンプル３を比較すると、サンプル３の方が長い半減期であった。以上のことから架橋剤量が多いほど接着剤が染み込みにくいことがわかった。さらに、サンプル１とサンプル４、５、６を比較した。これにより、サンプル１＞サンプル４＞サンプル５＞サンプル６の順に接着剤が染み込みにくいことがわかった。これは分子量に依存していることがわかる。この結果より、熟成期間や架橋剤量が同じではないため一概にはいえないが、分子量が大きいほど接着剤の粘度は高くなり、接着剤が染み込みにくいと考えられる。特に、分子量が１００万以上の場合、接着剤の染み込みにくさが大きく変わったことがわかった。
【００７２】
［実施例４］  バリア層と接着剤の最適な組み合わせ
実施例２、３より、層状ケイ酸塩を用いて分子量が１００万以上の染み込みにくい接着剤を使用することで、接着剤を染み込み難くすることがわかった。この結果から、以下のサンプルについて加速測定法により反射率の経時変化を測定した。その結果を図１７に示し、測定したサンプルを表２に示す。
【００７３】
【表２】
2006138983.tif 000004
【００７４】
図１７に示すように、サンプル７とサンプル９及びサンプル８とサンプル１０とを比較すると、バリア層を有する方が接着剤の染み込みを防ぐことができた。また、サンプル７とサンプル８及びサンプル９とサンプル１０とを比較すると、接着剤の分子量が大きい方が接着剤の染み込みを防ぐことができた。したがって、サンプル７＞サンプル８＞サンプル９＞サンプル１０の順で接着剤が染み込み難くなっていることがわかった。また、サンプル１及び２では、ある時間から一定の値となっていた。これにより、さらに時間が経過しても、この値以下の反射率にはならないことが予想される。特にサンプル１は、光学特性が７５％以上という高い値で一定になっていることがわかった。
【００７５】
このように、バリア層と分子量１００万以上の接着剤を組み合わせることで接着剤のフォトニック結晶への染み込みをより防止することができる。図１７のように、加速試験法において１０００時間を越えてもフォトニック結晶の光学特性が初期値の８割程度を保っていた。これは、室温下で約２年程度まで光学特性が保たれるものと考えることができる。さらに、５００時間を越えてからは、反射率の劣化が初期値の２０％程度で一定となっていた。すなわち、フォトニック結晶の光学特性が初期値の８０％程度に保ったまま半永久的に保たれるものと考えられる。
【００７６】
［実施例５］
上記実施例１と同様の方法でフォトニック結晶を作製し、バリア層として、３ｗｔ％のＰＶＡ溶液を塗布し、接着剤を貼り付けた。このときの反射率の経時変化を図１８乃至図２１に示す。図１８及び図１９のように、ＰＶＡ溶液を塗布することで反射率は低下した。しかしながら、図１９及び図２０、図２１とを比較すると、接着剤の塗布後及び接着剤を塗布して６日後においても反射率の低下は確認されなかった。
【図面の簡単な説明】
【００７７】
【図１】フォトニック結晶に接着剤を塗布した状態を示す図である。（ａ）は、接着剤の塗布直後のフォトニック結晶の状態を示し、（ｂ）は、接着剤がフォトニック結晶の空隙に染み込んだ状態を示す図である。
【図２】接着剤を貼り付けたフォトニック結晶の表面の状態を示す図である。
【図３】フォトニック結晶に接着剤を直接貼り付けたスクリーンの反射率の経時変化を示す図である。
【図４】紫外光又は赤外光を反射する反射層に接着剤を貼り付けたスクリーンの反射率の経時変化を示す図である。
【図５】本発明の微粒子構造体の一例を示す構造図である。
【図６】本発明のスクリーンの一例を示す構造図である。
【図７】ＰＶＡ溶液塗布前後のフォトニック結晶の反射率の変化を示す図である。
【図８】形成したフォトニック結晶の接着剤の影響の経時変化を確認する方法を示す図である。
【図９】反射率の評価法を説明する図である。
【図１０】室温におけるフォトニック結晶の接着剤の影響の経時変化と５５℃におけるフォトニック結晶の接着剤の影響の経時変化を示す図である。
【図１１】層状ケイ酸塩の構造を示す図である。
【図１２】層状ケイ酸塩をバリア層として使用したサンプルの断面構造のＳＥＭ像を示す図である。
【図１３】層状ケイ酸塩のバリア層を備えたサンプルとバリア層を備えないサンプルとの接着剤の影響の経時変化を示す図である。（ａ）は、０時間から１６００時間までの変化を示し、（ｂ）は、０時間から２００時間までの変化を示す図である。
【図１４】９０ｎｍのシリカ微粒子の微粒子層をバリア層として使用したサンプルの断面構造のＳＥＭ像を示す図である。
【図１５】層状ケイ酸塩のバリア層を備えたサンプルとバリア層を備えないサンプルと９０ｎｍのシリカ微粒子を１回塗布して形成されたバリア層を備えたサンプルと９０ｎｍのシリカ微粒子を２回と塗布して形成されたバリア層を備えたサンプルとの接着剤の影響の経時変化を示す図である。
【図１６】実施例３において形成されたサンプル１から６の接着剤の影響の経時変化を示す図である。
【図１７】実施例４において形成されたサンプル７から１０の接着剤の影響の経時変化を示す図である。
【図１８】実施例５においてＰＶＡ溶液の塗布前のサンプルの反射率の測定結果を示す図である。
【図１９】実施例５においてＰＶＡ溶液の塗布後のサンプルの反射率の測定結果を示す図である。
【図２０】実施例５においてＰＶＡ溶液の塗布後に接着剤を貼り付けた直後のサンプルの反射率の測定結果を示す図である。
【図２１】実施例５においてＰＶＡ溶液の塗布後に接着剤を貼り付けて６日後のサンプルの反射率の測定結果を示す図である。
【符号の説明】
【００７８】
１  微粒子構造体
１０、５０  基板
１１、５１１、５１２、５１３  微粒子
１２、５３５  接着剤
１３、５３１、５３２、５３３  微粒子層
１４、５３４  バリア層
５  スクリーン
【図１】
2006138983.tif 000005
【図２】
2006138983.tif 000006
【図３】
2006138983.tif 000007
【図４】
2006138983.tif 000008
【図５】
2006138983.tif 000009
【図６】
2006138983.tif 000010
【図７】
2006138983.tif 000011
【図８】
2006138983.tif 000012
【図９】
2006138983.tif 000013
【図１０】
2006138983.tif 000014
【図１１】
2006138983.tif 000015
【図１２】
2006138983.tif 000016
【図１３】
2006138983.tif 000017
【図１４】
2006138983.tif 000018
【図１５】
2006138983.tif 000019
【図１６】
2006138983.tif 000020
【図１７】
2006138983.tif 000021
【図１８】
2006138983.tif 000022
【図１９】
2006138983.tif 000023
【図２０】
2006138983.tif 000024
【図２１】
2006138983.tif 000025